ДОБАВКА И СПОСОБ ДЛЯ СОПРОТИВЛЕНИЯ ВРЕДНОМУ ВОЗДЕЙСТВИЮ ЗАМЕРЗАНИЯ И ОТТАИВАНИЯ И СОПРОТИВЛЕНИЯ ВРЕДНОМУ ВОЗДЕЙСТВИЮ РАССЛАИВАНИЯ ВЯЖУЩИХ СОСТАВОВ

1. Добавка для сопротивления вредному воздействию замерзания и оттаивания и сопротивления вредному воздействию расслаивания для вяжущего состава, содержащая водную суспензию, содержащую нерастворимый в воде сверхвпитывающий полимер и способные к набуханию полимерные микросферы.
2. Добавка по п. 1, где соотношение количества способных к набуханию полимерных микросфер к количеству нерастворимого в воде сверхвпитывающего полимера составляет от приблизительно 100:1 до приблизительно 3:1 от массы.
3. Добавка по п. 1 или 2, где соотношение количества способных к набуханию полимерных микросфер к количеству нерастворимого в воде сверхвпитывающего полимера составляет от приблизительно 30:1 до приблизительно 6:1 от массы.
4. Добавка по п. 1 или 2, где способные к набуханию полимерные микросферы содержат по меньшей мере одно из следующего: (I) полимер, который является по меньшей мере одним из полиэтилена, полипропилена, полиметилметакрилата, поли-о-хлоростирола, поливинилхлорида, поливинилиденхлорида, полиакрилонитрила, полиметакрилонитрила, полистирола, или их сополимеров или смесей; или (II) сополимеры винилиденхлорида и акрилонитрила, полиакрилонитрила и метакрилонитрила, поливинилиденхлорида и полиакрилонитрила, или винилхлорида и винилиденхлорида, или их смеси.
5. Добавка по п. 1 или 2, где ненабухшие, способные к набуханию полимерные микросферы имеют средний диаметр, который составляет меньше чем, или равняется приблизительно 100 мкм, необязательно меньше чем, или равняется приблизительно 24 мкм, дополнительно необязательно меньше чем, или равняется приблизительно 16 мкм, дополнительно необязательно меньше чем, или равняется приблизительно 9 мкм.
6. Добавка по п. 1 или 2, где нерастворимый в воде сверхвпитывающий полимер содержит по меньшей мере один сшитый полиэлектролит, необязательно, где по меньшей мере один сшитый полиэлектролит является по меньшей мере одним из сшитых полиакриловых сополимеров, сшитых сополимеров полиакриламида, или ковалентно сшитых сополимеров акриламида/акриловой кислоты.
7. Добавка по п. 1 или 2, где нерастворимый в воде сверхвпитывающий полимер содержит частицы нерастворимого в воде сверхвпитывающего полимера, и где средний размер частиц нерастворимого в воде сверхвпитывающего полимера составляет от приблизительно 5 мкм до приблизительно 1000 мкм, необязательно от приблизительно 5 мкм до приблизительно 300 мкм.
8. Добавка по п. 1 или 2, где количество ненабухших, способных к набуханию полимерных микросфер, включенных в добавку, составляет от приблизительно 10 до приблизительно 99,9 процента от массы, и количество нерастворимого в воде сверхвпитывающего полимера, включенного в добавку, составляет от приблизительно 0,1 до приблизительно 30 процентов от массы, из расчета общей массы ингредиентов добавки, иных, чем вода.
9. Способ изготовления устойчивого к вредному воздействию замерзания и оттаивания и/или устойчивого к вредному воздействию расслаивания вяжущего состава, содержащий образование смеси гидравлического цемента и добавки по любому из пп. 1-8.
10. Способ по п. 9, где полученный вяжущий состав содержит от приблизительно 0,2 до приблизительно 4 процентов от объема набухших, способных к набуханию полимерных микросфер, из расчета общего объема вяжущего состава, необязательно от приблизительно 0,25 до приблизительно 3 процентов от объема способных к набуханию полимерных микросфер, из расчета общего объема вяжущего состава.
11. Способ по п. 9 или 10, где полученный вяжущий состав содержит от приблизительно 0,002 до приблизительно 0,1 процента от объема нерастворимого в воде сверхвпитывающего полимера, из расчета общего объема вяжущего состава, необязательно от приблизительно 0,008 до приблизительно 0,08 процента от объема нерастворимого в воде сверхвпитывающего полимера, из расчета общего объема вяжущего состава.
12. Способ по п. 9, где полученный вяжущий состав содержит от приблизительно 0,002 до приблизительно 0,06 процента от массы набухших, способных к набуханию полимерных микросфер, из расчета общей массы вяжущего состава.
13. Способ по п. 9 или 12, где полученный вяжущий состав содержит от приблизительно 0,00002 до приблизительно 0,02 процента от массы нерастворимого в воде сверхвпитывающего полимера, из расчета общей массы вяжущего состава.